(57)【特許請求の範囲】
【請求項１】
潜像担持体と、
該潜像担持体上の潜像を少なくともトナーを含有する現像剤で現像することによりトナー像化する現像装置と、
該潜像担持体上のトナー像を中間転写体上に一次転写する一次転写手段と、
該中間転写体上の一次転写トナー像を像保持体上に二次転写する二次転写手段とを有する画像形成装置において、
上記中間転写体が表面に弾性を有する弾性中間転写体であり、
上記トナーが、少なくとも結着樹脂と着色剤とからなる母体粒子に添加剤を外添してなり、かつ、該添加剤として、疎水化処理されたシリカを用い、その比表面積が５０ｍ２／ｇ以上１８０ｍ２／ｇ以下、かつ、嵩密度が１００ｇ／ｌ以上２４０ｇ／ｌ以下であり、
ファーブラシローラを二本備えた上記中間転写体のクリーニング手段を設けたことを特徴とする画像形成装置。
【請求項２】
請求項１の画像形成装置において、
上記シリカの比表面積が、８０ｍ２／ｇ以上１４０ｍ２／ｇ以下であることを特徴とする画像形成装置。
【請求項３】
請求項１又は２の画像形成装置において、
上記シリカの嵩密度が１２０ｇ／ｌ以上２００ｇ／ｌ以下であることを特徴とする画像形成装置。
【請求項４】
請求項１〜３の何れか一の画像形成装置において、
上記潜像担持体を複数有し、該複数の潜像担持体上に形成されたトナー像を上記中間転写体上に一次転写して重ね合わせ画像を形成し、該中間転写体上の該重ね合わせ画像を上記像保持体上に二次転写することを特徴とする画像形成装置。
【請求項５】
請求項１〜４の何れ一の画像形成装置において、
上記中間転写体と上記潜像担持体とが対向する一次転写ニップ部において、一次転写バイアスを印加するバイアス印加部材により該中間転写体と該潜像担持体とが圧接されていることを特徴とする画像形成装置。
【請求項６】
潜像担持体上の潜像を現像装置によって少なくともトナーを含有する現像剤で現像することによりトナー像化し、該潜像担持体上のトナー像を一次転写手段によって中間転写体上に一次転写し、該中間転写体上の一次転写トナー像を二次転写手段によって像保持体上に二次転写することによって該像保持体上にトナー像を形成する画像形成方法において、
上記中間転写体として、表面に弾性を有するものを用い、
上記トナーとして、少なくとも結着樹脂と着色剤とからなる母体粒子に添加剤を外添してなり、かつ、該添加剤として、比表面積が５０ｍ２／ｇ以上１８０ｍ２／ｇ以下、かつ、嵩密度が１００ｇ／ｌ以上２４０ｇ／ｌ以下の疎水化処理されたシリカを用い、
二本のファーブラシローラを備えたクリーニング手段で上記中間転写体をクリーニングすることを特徴とする画像形成方法。
【請求項７】
請求項６の画像形成方法において、
上記シリカとして、比表面積が、８０ｍ２／ｇ以上１４０ｍ２／ｇ以下のものを用いたことを特徴とする画像形成方法。
【請求項８】
請求項６又は７の画像形成方法において、
上記シリカとして、嵩密度が１２０ｇ／ｌ以上２００ｇ／ｌ以下のものを用いたことを特徴とする画像形成方法。
【請求項９】
請求項６〜８の何れか一の画像形成方法において、
複数の潜像担持体上にトナー像を形成し、上記中間転写体上に一次転写して重ね合わせ画像を形成し、該中間転写体上の該重ね合わせ画像を上記像保持体上に二次転写することを特徴とする画像形成方法。
【請求項１０】
請求項６〜９の何れか一の画像形成方法において、
上記中間転写体と上記潜像担持体とが対向する一次転写ニップ部において、該中間転写体と該潜像担持体とを圧接させるような位置に一次転写バイアスを印加するためのバイアス印加部材を設けたことを特徴とする画像形成方法。
【請求項１１】
請求項１の画像形成装置において、上記二本のファーブラシローラには各々異なる極性の電圧を印加することを特徴とする画像形成装置。
【請求項１２】
請求項１１の画像形成装置において、上記二本のファーブラシローラにはそれぞれ電圧を印加した金属ローラを接触させることを特徴とする画像形成装置。
【請求項１３】
請求項１１又は１２の画像形成装置において、上記二本のファーブラシローラのうち中間転写体表面移動方向で下流側のファーブラシローラに印加する電圧の極性を、トナーの正規の帯電極性とは逆の極性にしたことを特徴とする画像形成装置。
【発明の詳細な説明】
【技術分野】
【０００１】
本発明は、複写機、ファクシミリ、プリンター等の画像形成装置、及び、画像形成方法に関するものである。
【背景技術】
【０００２】
従来、この種の画像形成装置及び方法においては、潜像担持体上に形成された潜像を所定の現像剤で顕像化し、この潜像担持体上の顕像（以下、トナー像という）を所定の工程を経て転写材上に転写し、定着させて転写紙上にトナー画像を得るものが知られている。
また、この中には、潜像担持体上に形成したトナー像を一旦、中間転写体上に一次転写し、中間転写体から転写紙上に二次転写する中間転写方式のものも知られている。中間転写方式の画像形成装置及び方法では、中間転写体上に複数のカラーのトナー像を重ね合わせたカラー画像を形成し、このカラー画像を中間転写体から転写材上に二次転写して転写材上にカラー画像を得るようにしたものが知られている。
【０００３】
カラー画像を形成する画像形成装置及び方法としては、例えば、潜像担持体上に形成されたブラック（Ｂｋ）・イエロー（Ｙ）・マゼンタ（Ｍ）・シアン（Ｃ）の４色のトナー画像を順次中間転写体としての中間転写ベルトに一次転写して重ね合わせ、中間転写ベルト上で重ね合わされたＢｋ，Ｙ，Ｍ，Ｃのトナー画像を、中間転写ベルトから転写材へ一括して二次転写した後、定着することによってカラー画像を得るものが知られている。このような画像形成装置（以下、中間転写方式のカラー画像形成装置という）は、中間転写ベルトを用いることによって、潜像担持体から転写材に画像を直接転写する場合に比して画像の重ね合わせ時の色ずれや、転写材の特性の違いによる転写不良等の問題点を改善できる等の長所があるため、特にカラー画像を形成する際に有効であり広く使用されている。
【発明の開示】
【発明が解決しようとする課題】
【０００４】
ところで、従来より、転写紙上のトナー像や、中間転写体上の一次転写トナー像で、画像の一部が転写されずに転写中抜けとなる所謂「虫喰い」と呼ばれる現象や、潜像担持体或いは中間転写体等にトナーがフィルム上に付着するトナーのフィルミングが生じる場合があった。
【０００５】
ここで、特に中間転写方式の画像形成装置及び方法においては、潜像担持体から中間転写体への一次転写、中間転写体から転写材への二次転写時において、ローラを媒介とするローラ転写を用いることが一般的であり、この時、ローラの圧接によりトナー像に圧力が加えられる。これにより、トナーと潜像担持体、中間転写体あるいは転写材との付着力が増大し、又、トナーの凝集によりトナー間の付着力も増大するため、それにより局所的に強い圧力が加わった部分が生じ、その部分が転写されず上記「虫喰い」と呼ばれる転写中抜けや、潜像担持体或いは中間転写体等へのフィルミングが生じやすくなる。特に上記「虫喰い」は細線部においてその発生が顕著である。
【０００６】
図８は、虫喰いの生じたライン画像の部分拡大図である。虫喰いは、ライン画像ｌの中央部にトナーの付着しない中抜け部分ｄが生じる現象である。この虫喰いは、転写ニップ部で局所的に強い圧力が加わり、感光体或いは中間転写体に対するトナーの付着力やトナーの凝集性が高まって発生すると考えられ、トナーの総付着量が多いカラー画像形成装置でより発生しやすい傾向がある。
【０００７】
ここで、中間転写体としてその表面に弾性を有するものを用いることで、転写ニップ部の一部分に局所的な圧力がかかることをある程度抑制することができる。しかし、中間転写体表面を弾性にするだけでは、転写ニップ部を形成するときの接触圧力によって生じる虫喰いやフィルミングを完全に防止することはできなかった。従って、表面が弾性を有する中間転写体を用いた画像形成装置及び画像形成方法において、このような虫喰いやフィルミングを防止することができるようにすることが望まれるところである。
【０００８】
上記トナーのフィルミングは、トナーの流動性が低下して潜像担持体表面にトナーが予期せず付着したり、中間転写方式の場合には中間転写体表面にトナーが予期せず付着したりして発生するものである。またこれは、中間転写体表面や潜像担持体表面に対するトナーの摩擦によって潜像担持体や中間転写体表面が傷つけられてより発生しやすくなると考えられる。
【０００９】
従来、トナーとして用いられているものに、少なくとも結着樹脂と着色剤とからなる母体粒子に添加剤を外添したものがある（図７参照）。そして、上記「虫喰い」や「フィルミング」の発生頻度が添加剤の粒径に関係していることが、本発明者らの研究によって明らかになった。
【００１０】
添加剤として比較的小粒径のものが用いられている場合、添加剤が母体粒子に対して埋没しやすくなり、初期こそ十分な流動性が得られるものの、次第に流動性が悪化して十分な耐久性が得られなくなる。加えて、潜像担持体や中間転写体上に残存した場合に十分なクリーニングが行われにくくなって、フィルミングが生じやすい傾向にある。また、トナーと混合させた時の分散性も悪化し、さらに、母体粒子同士の凝集等の存在も多く認められるようになり、転写中抜けが発生しやすい傾向にある。
【００１１】
添加剤として比較的大粒径のものが用いられている場合、母体粒子に付着させたときの分散性を向上させることができ、虫喰い画像の防止には比較的好ましいものの、流動性はやはり低下するためトナーの十分な帯電性が得られず、地汚れやトナー飛散等の原因になりやすい。また、潜像担持体や中間転写体等の表面を傷つけやすく、添加剤が遊離しやすいために、遊離した添加剤が付着してフィルミング等の原因になりやすい。更に、トナーの補給性不良等の不具合が生じ、特にベタ画像の出力において十分なベタ追従性が得られず、さらに、透明性や定着性も悪化させるため好ましくない。また、二成分現像剤の場合、遊離した添加剤がキャリア表面を汚染して、キャリアの帯電付与能力を低下させ、帯電不良による地汚れや現像能力の低下を引き起こしやすくなってしまう。
【００１２】
本発明は以上の問題点に鑑みなされたものであり、その目的とするところは、トナーの耐久性を維持でき、転写ニップ部での画像の虫喰いやフィルミングを防止することができる画像形成装置、及び画像形成方法を提供することである。
【課題を解決するための手段】
【００１３】
上記目的を達成するために、請求項１の画像形成装置は、潜像担持体と、該潜像担持体上の潜像を少なくともトナーを含有する現像剤で現像することによりトナー像化する現像装置と、該潜像担持体上のトナー像を中間転写体上に一次転写する一次転写手段と、該中間転写体上の一次転写トナー像を像保持体上に二次転写する二次転写手段とを有する画像形成装置において、上記中間転写体が表面に弾性を有する弾性中間転写体であり、該トナーが、少なくとも結着樹脂と着色剤とからなる母体粒子に添加剤を外添してなり、かつ、該添加剤として、疎水化処理されたシリカを用い、その比表面積が５０ｍ２／ｇ以上１８０ｍ２／ｇ以下、かつ、嵩密度が１００ｇ／ｌ以上２４０ｇ／ｌ以下であり、ファーブラシローラを二本備えた上記中間転写体のクリーニング手段を設けたことを特徴とするものである。
【００１４】
本発明者らが鋭意研究をおこなったところ、添加剤の比表面積と嵩密度について、以下のことがわかった。
比表面積が５０ｍ２／ｇ未満では、流動性の低下による帯電不足が生じ、地汚れやトナー飛散等が発生しやすくなる。又、トナーの補給性不良等の不具合が生じ、特にベタ画像の出力において、十分なベタ追従性が得られず、さらに、透明性や定着性も悪化させるため好ましくない。また、比表面積が５０ｍ２／ｇ未満のシリカは、潜像担持体や中間転写体等の表面を傷つけやすく、フィルミング等の原因になりやすい。
一方、比表面積が１８０ｍ２／ｇを超えると、シリカが母体粒子に対して埋没しやすくなり、初期こそ十分な流動性が得られるものの、次第に流動性が悪化し、十分な耐久性が得られなくなる。この傾向は、シャープメルト性を有すカラートナーにおいては、特に顕著である。また、このような比表面積が１８０ｍ２／ｇを超えるシリカは、潜像担持体や中間転写体上に残存した場合、十分なクリーニングが行われないため、白スジやフィルミング等の発生の原因となりやすく、画質を悪化させる要因になるため好ましくない。
嵩密度が１００ｇ／ｌ未満では、転写中抜けやフィルミング等に対する十分な効果が見られず、又、トナーと混合させた時の分散性は向上するものの、遊離するシリカが多くなる傾向が認められる。この遊離したシリカは、感光体や中間転写体等に付着して、フィルミングやクリーニング不良といった現像障害の原因となりやすい。又、遊離したシリカは、二成分現像剤に用いられる場合には、キャリア表面を汚染しやすく、キャリア自身の帯電付与能力を低下させるため、現像剤の帯電不良による地汚れや現像性の低下を引き起こしやすくなる。
一方、嵩密度が２４０ｇ／ｌを超えると、流動性が低下し、トナーと混合させた時の分散性も悪化し、さらに、シリカ同士の凝集等の存在も多く認められるようになる。
【００１５】
請求項１の画像形成装置においては、母体粒子に外添するシリカとして疎水化処理したものを用い、潜像担持体或いは中間転写体に対するトナーの摩擦力を低下させると共に、トナー同士の付着力（以下、トナー間付着力という）も低減させる。
またこのときのシリカの比表面積が５０ｍ２／ｇ以上１８０ｍ２／ｇ以下であることにより、トナーの流動性を損なわないようにして、上記不具合の発生を回避する。更にこの時のシリカの嵩密度が１００ｇ／ｌ以上２４０ｇ／ｌ以下であることにより、トナーの流動性が十分に得られると共に、トナーと混合させた時の分散性にも優れ、この時遊離したシリカの発生も少ない。
また、中間転写体として表面に弾性を有するものを用い、一次転写ニップ部及び二次転写ニップ部における局所的な圧力増加を防止する。
【００１６】
また、請求項２の画像形成装置は、請求項１の画像形成装置において、上記シリカの比表面積が、８０ｍ２／ｇ以上１４０ｍ２／ｇ以下であることを特徴とするものである。
【００１７】
請求項２の画像形成装置においては、シリカの比表面積の範囲を更に狭く限定し、転写中抜け及びフィルミングの防止により効果を発揮させる。
【００１８】
請求項３の画像形成装置は、請求項１又は２の画像形成装置において、上記シリカの嵩密度が１２０ｇ／ｌ以上２００ｇ／ｌ以下であることを特徴とするものである。
【００１９】
請求項３の画像形成装置においては、シリカの嵩密度の範囲を更に狭く限定し、転写中抜け及びフィルミングの防止により効果を発揮させる。
【００２８】
ところで、複数のトナー像を重ね合わせた画像を形成する場合、潜像担持体を１つしか有さないものは、この潜像担持体表面に一色分のトナー像を形成する現像と現像したトナー像の転写とからなる一連の操作を重ね合わせる画像の数だけ繰り返し行うことによって、重ね合わせ画像を得るようになっている。
【００２９】
請求項４の画像形成装置は、請求項１〜３の何れか一の画像形成装置において、上記潜像担持体を複数有し、該複数の潜像担持体上に形成されたトナー像を上記中間転写体上に一次転写して重ね合わせ画像を形成し、該中間転写体上の該重ね合わせ画像を上記像保持体上に二次転写することを特徴とするものである。
【００３０】
請求項４の画像形成装置においては、複数の潜像担持体上にそれぞれ画像を形成する所謂タンデム方式を採用し、それぞれの潜像担持体上に形成した画像を中間転写体上で重ね合わせることにより、カラー画像などの重ね合わせ画像を得る。
【００３３】
請求項５の画像形成装置は、請求項１〜４の何れか一の画像形成装置において、上記中間転写体と上記潜像担持体とが対向する一次転写ニップ部において、一次転写バイアスを印加するバイアス印加部材により該中間転写体と該潜像担持体とが圧接されていることを特徴とするものである。
【００３４】
請求項５の画像形成装置においては、バイアス印加部材によって一次転写ニップ部に転写バイアスを直接印加し、間接印加方式に比して省スペース化を可能とする。
【００３５】
請求項６の画像形成方法は、潜像担持体上の潜像を現像装置によって少なくともトナーを含有する現像剤で現像することによりトナー像化し、該潜像担持体上のトナー像を一次転写手段によって中間転写体上に一次転写し、該中間転写体上の一次転写トナー像を二次転写手段によって像保持体上に二次転写することによって該像保持体上にトナー像を形成する画像形成方法において、該中間転写体として、表面に弾性を有するものを用い、該トナーとして、少なくとも結着樹脂と着色剤とからなる母体粒子に添加剤を外添してなり、かつ、該添加剤として、比表面積が５０ｍ２／ｇ以上１８０ｍ２／ｇ以下、かつ、嵩密度が１００ｇ／ｌ以上２４０ｇ／ｌ以下の疎水化処理されたシリカを用い、二本のファーブラシローラを備えたクリーニング手段で上記中間転写体をクリーニングすることを特徴とするものである。
【００３６】
請求項６の画像形成方法においては、シリカの比表面積が５０ｍ２／ｇ以上１８０ｍ２／ｇ以下であることにより、トナーの流動性を損なわないようにして、上記不具合の発生を回避する。更にこの時のシリカの嵩密度が１００ｇ／ｌ以上２４０ｇ／ｌ以下であることにより、トナーの流動性が十分に得られると共に、トナーと混合させた時の分散性にも優れ、この時遊離したシリカの発生も少ない。
また、中間転写体として表面に弾性を有するものを用い、一次転写ニップ部及び二次転写ニップ部における局所的な圧力増加を防止する。
【００３７】
請求項７の画像形成方法は、請求項１３の画像形成方法において、上記シリカとして、比表面積が、８０ｍ２／ｇ以上１４０ｍ２／ｇ以下のものを用いたことを特徴とするものである。
【００３８】
請求項７の画像形成方法においては、シリカの比表面積の範囲を更に狭く限定し、転写中抜け及びフィルミングの防止により効果を発揮させる。
【００３９】
請求項８の画像形成方法は、請求項１３又は１４の画像形成方法において、上記シリカとして、嵩密度が１２０ｇ／ｌ以上２００ｇ／ｌ以下のものを用いたことを特徴とするものである。
【００４０】
請求項８の画像形成方法においては、シリカの嵩密度の範囲を更に狭く限定し、転写中抜け及びフィルミングの防止により効果を発揮させる。
【００４９】
請求項９の画像形成方法は、請求項６〜８の何れか一の画像形成方法において、複数の潜像担持体上にトナー像を形成し、上記中間転写体上に一次転写して重ね合わせ画像を形成し、該中間転写体上の該重ね合わせ画像を上記像保持体上に二次転写することを特徴とするものである。
【００５０】
請求項９の画像形成方法においては、複数の潜像担持体上に形成した画像を重ね合わせてカラー画像など重ね合わせ画像を形成する。
【００５３】
請求項１０の画像形成方法は、請求項６〜９の何れか一の画像形成方法において、上記中間転写体と上記潜像担持体とが対向する一次転写ニップ部において、該中間転写体と該潜像担持体とを圧接させるような位置に一次転写バイアスを印加するためのバイアス印加部材を設けたことを特徴とするものである。
【００５４】
請求項１０の画像形成方法においては、バイアス印加部材によって一次転写ニップ部に転写バイアスを直接印加し、間接印加方式に比して省スペース化を可能とする。
【００５５】
請求項１１の画像形成装置は、請求項１の画像形成装置において、上記二本のファーブラシローラには各々異なる極性の電圧を印加することを特徴とするものである。
【００５７】
請求項１２の画像形成装置は、請求項１１の画像形成装置において、上記二本のファーブラシローラにはそれぞれ電圧を印加した金属ローラを接触させることを特徴とするものである。
【００５９】
請求項１３の画像形成装置は、請求項１１又は１２の画像形成装置において、上記二本のファーブラシローラのうち中間転写体表面移動方向で下流側のファーブラシローラに印加する電圧の極性を、トナーの正規の帯電極性とは逆の極性にしたことを特徴とするものである。
【発明の効果】
【００６０】
請求項１乃至５の画像形成装置、及び、請求項６乃至１０の画像形成方法によれば、一次転写ニップ部及び二次転写ニップ部において、トナーが潜像担持体或いは中間転写体に予期せず付着することを防止することができ、虫喰いやフィルミングを防止することができるという優れた効果がある。また、トナーの耐久性を維持できるという優れた効果もある。
【００６１】
特に、請求項２の画像形成装置及び請求項７の画像形成方法によれば、転写中抜け及びフィルミングをより効果的に防止できるという優れた効果がある。
【００６２】
特に、請求項３の画像形成装置及び請求項８の画像形成方法によれば、転写中抜け及びフィルミングをより効果的に防止できるという優れた効果がある。
【００６６】
特に、請求項４の画像形成装置及び請求項９の画像形成方法によれば、重ね合わせ画像を効率よく形成することができるという優れた効果がある。
【００６７】
請求項５の画像形成装置及び請求項１０の画像形成方法によれば、一次転写部において、省スペース化が可能となるという優れた効果がある。
【００６８】
請求項１１及び１２の現像剤によれば、一成分現像剤又は二成分現像剤で十分な流動性と母体粒子に対する良好な分散性とを兼ね備え、母体粒子から遊離したシリカの発生も少なくすることができるという優れた効果がある。
【００６９】
特に、請求項１２の現像剤によれば、キャリア自身の帯電付与能力の低下を防止できるので、現像剤の帯電不良による地汚れや現像性の低下を防止することができるという優れた効果がある。
【００７０】
請求項１３の現像剤収容器によれば、十分な流動性と母体粒子に対する良好な分散性とを兼ね備え、母体粒子から遊離したシリカの発生も少なくすることができる現像剤を収容して、その現像剤を利用することができるという優れた効果がある。
【発明を実施するための最良の形態】
【００７１】
以下、本発明をタンデム型のカラー画像形成装置に適用した実施形態について説明する。
【００７２】
〔実施形態１〕
図１は、実施形態にかかる画像形成装置としての複写機の概略構成図である。この複写機は、複写装置本体１００（以下、プリンタ部という）、給紙テーブル２００（以下、給紙部という）、複写装置本体１００上に取り付けるスキャナ３００（以下、スキャナ部という）、スキャナ部上に取り付ける原稿自動搬送装置（ＡＤＦ）４００（以下、原稿搬送部という）からなっている。また、複写機内の各装置の動作を制御する図示しない制御部も備えている。
【００７３】
スキャナ部３００は、コンタクトガラス３２上に載置された原稿の画像情報を読取センサ３６で読み取り、読み取った画像情報をこの制御部に送る。
【００７４】
上記制御部は、スキャナ部３００から受け取った上記画像情報に基づき、プリンタ部１００の露光装置２１内に配設された図示しないレーザやＬＥＤ等を制御して感光体ドラムに向けてレーザ書き込み光Ｌを照射させる。この照射により、感光体ドラム４０の表面には静電潜像が形成され、この潜像は所定の現像プロセスを経由してトナー像に現像される。プリンタ部１００は、これら露光装置２１の他、一次転写装置６２、二次転写装置２２、定着装置２５、排紙装置、図示しないトナー供給装置等も備えている。なお、上記現像プロセスについては後に詳述する。
【００７５】
給紙部２００は、ペーパーバンク４３に多段に備える給紙カセット４４、給紙カセットから転写紙を繰り出す給紙ローラ４２、繰り出した転写紙Ｐを分離して給紙路４６に送り出す分離ローラ４５、プリンタ部の給紙路４８に転写紙Ｐを搬送する搬送ローラ４７等を備えている。
【００７６】
本実施形態の装置においては、この給紙部以外に、手差し給紙も可能となっており、手差しのための手差しトレイ５１、手差しトレイ上の転写紙Ｐを手差し給紙路５３に向けて一枚ずつ分離する分離ローラ５２も装置側面に備えている。
【００７７】
レジストローラ４９は、それぞれ給紙カセット４４又は手差しトレイ５１に載置されている転写紙Ｐを１枚だけ排出させ、中間転写体としての中間転写ベルト１０と２次転写装置２２との間に位置する二次転写ニップ部に送る。
【００７８】
上記構成において、カラー画像のコピーをとるとき、原稿搬送部４００の原稿台３０上に原稿をセットするか、又は原稿搬送部４００を開いてスキャナ部３００のコンタクトガラス３２上に原稿をセットし、原稿搬送部４００を閉じて原稿を押さえる。
そして、不図示のスタートスイッチを押すと、原稿搬送部４００に原稿をセットしたときは原稿をコンタクトガラス３２上へと搬送して後、他方コンタクトガラス３２上に原稿をセットしたときは直ちに、スキャナ部３００を駆動し、第１走行体３３及び第２走行体３４を走行する。そして、第１走行体３３で光源から光を発射するとともに原稿面からの反射光をさらに反射して第２走行体３４に向け、第２走行体３４のミラーで反射して結像レンズ３５を通して読取りセンサ３６に入れ、画像情報を読み取る。
【００７９】
そして、スキャナ部から画像情報を受け取ると、上述のようなレーザ書き込みや、後述する現像プロセスを実施させて感光体ドラム上にトナー像を形成させるとともに、該画像情報に応じたサイズの転写紙Ｐを給紙させるべく、４つのレジストローラのうちの１つを作動させる。
また、これに伴なって、不図示の駆動モータで支持ローラ１４・１５・１６の１つを回転駆動して他の２つの支持ローラを従動回転し、中間転写ベルト１０を回転搬送する。同時に、個々の画像形成ユニット１８でその感光体ドラム４０を回転して各感光体ドラム４０上にそれぞれ、ブラック・イエロー・マゼンタ・シアンの単色画像を形成する。そして、中間転写ベルト１０の搬送とともに、それらの単色画像を順次転写して中間転写ベルト１０上に合成カラー画像を形成する。
一方、給紙部２００の給紙ローラ４２の１つを選択回転し、給紙カセット４４の１つから転写紙Ｐを繰り出し、分離ローラ４５で１枚ずつ分離して給紙路４６に入れ、搬送ローラ４７で複写機本体１００内の給紙路４８に導き、この転写紙Ｐをレジストローラ４９に突き当てて止める。又は、給紙ローラ５０を回転して手差しトレイ５１上の転写紙Ｐを繰り出し、分離ローラ５２で１枚ずつ分離して手差し給紙路５３に入れ、同じくレジストローラ４９に突き当てて止める。
そして、中間転写ベルト１０上の合成カラー画像にタイミングを合わせてレジストローラ４９を回転し、中間転写ベルトと二次転写ローラ２３との当接部である二次転写ニップ部に転写紙Ｐを送り込み、ニップに形成されている転写用電界や当接圧力などの影響によってカラー画像を二次転写して転写紙Ｐ上にカラー画像を記録する。
【００８０】
尚、図示を省略したが、トナー供給装置には、内部にトナーを収容している現像剤収容器としてのトナー収容器を着脱可能に取り付け、トナー濃度の低下に応じてトナー収容部からトナーが補給されるようにしている。
【００８１】
画像転写後の転写紙Ｐは、２次転写装置の搬送ベルト２４で定着装置２５へと送り込み、定着装置２５で加圧ローラ２７による加圧力と熱の付与によりトナー像を定着させた後、排出ローラ５６で排紙トレイ５７上に排出する。
【００８２】
次に、本実施形態の複写機におけるプリンタ部１００の詳細について説明する。図２は、プリンタ部の主要部拡大図である。このプリンタ部は、中間転写ベルトとしての３つの支持ローラ１４，１５，１６に指示された中間転写ベルト１０と、中間転写ベルトに対向するよう併設され、表面にブラック・イエロー・マゼンタ・シアンのうちの１色のトナー像をそれぞれ担持する潜像担持体としての４つの感光体ドラム４０Ｂｋ、４０Ｙ、４０Ｍ、４０Ｃと、感光体ドラム表面にトナー像を形成するための現像ユニット６１Ｂｋ、６１Ｙ、６１Ｍ、６１Ｃとを備えている。更に、感光体ドラム表面から一次転写後に残留しているトナーを除去する感光体クリーニング装置６３Ｂｋ、６３Ｙ、６３Ｍ、６３Ｃも備えている。上記複数の感光体ドラム４０Ｂｋ、４０Ｙ、４０Ｍ、４０Ｃ、現像ユニット１８Ｂｋ、１８Ｙ、１８Ｍ、１８Ｃ、そして、感光体クリーニング装置６３Ｂｋ、６３Ｙ、６３Ｍ、６３Ｃからなる４つの画像形成ユニット１８Ｂｋ、１８Ｙ、１８Ｍ、１８Ｃによってタンデム画像形成装置２０が構成されている。また、支持ローラ１５の向かって左に、トナー像を転写紙上に転写した後に中間転写ベルト上に残留する残留トナーを除去するベルトクリーニング装置１７を備えている。
【００８３】
クリーニング装置１７には、クリーニング部材として２つのファーブラシ９０、９１を設けている。ファーブラシ９０、９１は、φ２０ｍｍ、アクリルカーボン、６．２５Ｄ／Ｆ、１０万本／inch２、Ｅ＋７Ωのものを使用し、中間転写ベルト１０に対して接触してカウンタ方向に回転するように設ける。そして、それぞれのファーブラシ９０、９１には、不図示の電源から各々異なる極性のバイアスを印加する。
そして、これらのファーブラシ９０、９１には、それぞれ金属ローラ９２、９３を接触させ、ファーブラシに対して順または逆方向に回転可能に設けている。本実施形態において、中間転写ベルト１０の回転方向上流側の金属ローラ９２に電源９４から（−）電圧を印加し、下流側の金属ローラ９３に電源９５から（＋）電圧を印加する。それらの金属ローラ９２、９３には、それぞれブレード９６、９７の先端を押し当てている。
【００８４】
そして、中間転写ベルト１０の矢印方向への回転とともに、はじめ上流側のファーブラシ９０を用いて例えば（−）のバイアスを印加して中間転写ベルト１０表面のクリーニングを行う。仮に、金属ローラ９２に−７００Ｖ印加すると、ファーブラシ９０は−４００Ｖとなり、中間転写ベルト１０上の（＋）トナーをファーブラシ９０側に転移させることができる。ファーブラシ側に転移させたトナーをさらに電位差によりファーブラシ９０から金属ローラ９２に転移させ、ブレード９６により掻き落とす。
【００８５】
このように、ファーブラシ９０で中間転写ベルト１０上のトナーを除去するが、中間転写ベルト１０上にはまだ多くのトナーが残っている。それらのトナーは、ファーブラシ９０に印加される（−）のバイアスにより、（−）に帯電される。これは、電荷注入または放電により帯電されるものと考えられる。次いで下流側のファーブラシ９１を用いて今度は（＋）のバイアスを印加してクリーニングを行うことにより、それらのトナーを除去することができる。除去したトナーは、電位差によりファーブラシ９１から金属ローラ９３に転移させ、ブレード９７により掻き落とす。
【００８６】
ブレード９６、９７で掻き落としたトナーは、不図示のタンクに回収される。これらのトナーは、後述のトナーリサイクル装置を用いて現像装置６１に戻すようにしてもよい。一方、ファーブラシ９１でクリーニングされた後の中間転写ベルト表面は、ほとんどのトナーが除去されているがまだ少しのトナーが残っている。これらの中間転写ベルト１０上に残ったトナーは、上述したようにファーブラシ９１に印加される（＋）のバイアスにより、（＋）に帯電される。（＋）に帯電されたトナーは、１次転写位置で印加される転写電界により感光体ドラム４０側に転写され、感光体クリーニング装置６３で回収することができる。
【００８７】
一方、中間転写ベルト１０を挟んでタンデム画像形成装置２０と反対の側には、２次転写装置２２を備える。この２次転写装置２２は、本実施形態においては、２つのローラ２３間に、２次転写ベルト２４を掛け渡して構成し、中間転写ベルト１０を介して第３の支持ローラ１６に押し当てて配置し、二次転写ニップ部を形成して中間転写ベルト１０上のカラートナー画像を転写紙上に二次転写する。二次転写後の中間転写ベルト１０は、ベルトクリーニング装置１７で、画像転写後に中間転写ベルト１０上に残留する残留トナーが除去され、タンデム画像形成装置２０による再度の画像形成に備える。
【００８８】
上述した２次転写装置２２には、画像転写後の転写紙Ｐを定着装置２５へと搬送する転写紙Ｐ搬送機能も備えてなる。もちろん、２次転写装置２２として、転写ローラや非接触のチャージャを配置してもよく、そのような場合は、この転写紙Ｐ搬送機能を併せて備えることは難しくなる。
【００８９】
レジストローラ４９は一般的には接地されて使用されることが多いが、転写紙Ｐの紙粉除去のためにバイアスを印加することも可能である。例えば、導電性ゴムローラを用いバイアスを印加する。径φ１８で、表面を１ｍｍ厚みの導電性ＮＢＲゴムとする。電気抵抗はゴム材の体積抵抗で１０Ｅ９Ωcm程度であり、印加電圧はトナーを転写する側（表側）には−８００Ｖ程度の電圧が印加されている。又、紙裏面側は＋２００Ｖ程度の電圧が印加されている。
【００９０】
一般的に中間転写方式は紙粉が感光体にまで移動しづらいため、紙粉転写を考慮する必要が少なくアースになっていても良い。また、印加電圧として、ＤＣバイアスが印加されているが、これは転写紙Ｐをより均一帯電させるためＤＣオフセット成分を持ったＡＣ電圧でも良い。このようにバイアスを印加したレジストローラ４９を通過した後の紙表面は、若干マイナス側に帯電している。よって、中間転写ベルト１０から転写紙Ｐへの転写では、レジストローラ４９に電圧を印加しなかった場合に比べて転写条件が変わり転写条件を変更する場合がある。
【００９１】
尚、本実施例においては、２次転写装置２２および定着装置２５の下に、上述したタンデム画像形成装置２０と平行に、転写紙Ｐの両面に画像を記録すべく転写紙Ｐを反転する転写紙反転装置２８（図１参照）を備えている。これによって、転写紙の片面に画像定着後に、切換爪で転写紙の進路を転写紙反転装置側に切り換え、そこで反転させて再び維持転写ニップでトナー像を転写させた後、排紙トレイ上に排紙させるようにしても良い。
【００９２】
次に、上記タンデム画像形成装置２０について説明する。
図３は、タンデム画像形成装置２０の部分拡大図である。４つ画像形成ユニット１８Ｂｋ、１８Ｙ、１８Ｍ、１８Ｃにおいては、同一の構成からなっているので、４つのカラー記号Ｂｋ、Ｙ、Ｍ、Ｃを省略し１つのユニットの構成の詳細を説明する。図３に示すように、この画像形成ユニットは、感光体ドラム４０のまわりに、帯電装置６０、現像装置６１、一次転写手段としての一次転写装置６２、感光体クリーニング装置６３、除電装置６４等を備えている。
【００９３】
上記感光体ドラム４０は、図示例では、アルミニウム等の素管に、感光性を有する有機感光材を塗布し、感光層を形成したドラム状であるが、無端ベルト状であってもよい。
【００９４】
また、図示を省略するが、少なくとも感光体ドラム４０を設け、画像形成ユニット１８を構成する部分の全部または一部でプロセスカートリッジを形成し、複写機本体１００に対して一括して着脱自在としてメンテナンス性を向上するようにしてもよい。
【００９５】
また、画像形成ユニット１８を構成する部分のうち、帯電装置６０は、図示例ではローラ状につくり、感光体ドラム４０に接触して電圧を印加することによりその感光体ドラム４０の帯電を行う。勿論、非接触のスコロトロンチャージャで帯電を行うことも出来る。
【００９６】
現像装置６１は、一成分現像剤を使用してもよいが、図示例では、磁性キャリアＣと非磁性トナーとよりなる二成分現像剤を使用している。そして、その二成分現像剤を攪拌しながら搬送して現像スリーブ６５に二成分現像剤を供給付着させる攪拌部６６と、その現像スリーブ６５に付着した二成分現像剤のうちのトナーを感光体ドラム４０に転移する現像部６７とを設け、その現像部６７より攪拌部６６を低い位置としている。
攪拌部６６には、平行な２本のスクリュ６８を設けており、２本のスクリュ６８の間は、両端部を除いて仕切り板６９で仕切っている（図４参照）。また、現像ケース７０にトナー濃度センサ７１を設けている。
現像部６７には、現像ケース７０の開口を通して感光体ドラム４０と対向して現像スリーブ６５を設けるとともに、その現像スリーブ６５内にマグネット７２を固定して設ける。また、その現像スリーブ６５に先端を接近してドクタブレード７３を設けている。図示例では、ドクタブレード７３と現像スリーブ６５間の最接近部における間隔は５００μｍに設定している。
【００９７】
現像スリーブ６５は、非磁性の回転可能なスリーブ状の形状を持ち、内部には複数のマグネット７２を配設している。マグネット７２は、固定されているために現像剤が所定の場所を通過するときに磁力を作用させられるようになっている。図示例では、現像スリーブ６５の直径をφ１８とし、表面はサンドブラストまたは１〜数ｍｍの深さを有する複数の溝を形成する処理を行いＲＺが１０〜３０μｍの範囲に入るように形成されている。
マグネット７２は、例えば、ドクタブレード７３の箇所から現像スリーブ６５の回転方向にＮ１、Ｓ１、Ｎ２、Ｓ２、Ｓ３の５磁極を有する。
現像剤は、マグネット７２により磁気ブラシを形成され、現像スリーブ６５上に担持される。現像スリーブ６５は、現像剤の磁気ブラシを形成したマグネット７２のＳ１側の領域に、感光体ドラム４０に対向して配設されている。
【００９８】
以上の構成によって、２成分現像剤を２本のスクリュ６８で攪拌しながら搬送循環し、現像スリーブ６５に供給する。現像スリーブ６５に供給された現像剤は、マグネット７２により汲み上げて保持され、現像スリーブ６５上に磁気ブラシを形成する。磁気ブラシは、現像スリーブ６５の回転とともに、ドクタブレード７３によって適正な量に穂切りされる。切り落とされた現像剤は、攪拌部６６に戻される。
【００９９】
現像スリーブ６５上に担持された現像剤のうちトナーは、現像スリーブ６５に印加する現像バイアス電圧により感光体ドラム４０に転移してその感光体ドラム４０上の静電潜像を可視像化する。可視像化後、現像スリーブ６５上に残った現像剤は、マグネット７２の磁力がないところで現像スリーブ６５から離れて攪拌部６６に戻る。この繰り返しにより、攪拌部６６内のトナー濃度が薄くなると、それをトナー濃度センサ７１で検知して攪拌部６６にトナーが補給される。
【０１００】
尚、本実施形態の装置において、各部の設定は感光体ドラム４０の線速を２００ｍｍ／ｓ、現像スリーブ６５の線速を２４０ｍｍ／ｓとし、感光体ドラム４０の直径を５０ｍｍ、現像スリーブ６５の直径を１８ｍｍとして現像行程を行っている。現像スリーブ６５上のトナーの帯電量は、−１０〜−３０μＣ／ｇの範囲が好適である。感光体ドラム４０と現像スリーブ６５の間隙である現像ギャップＧＰは、従来と同様に０．８ｍｍから０．４ｍｍの範囲で設定でき、値を小さくすることで現像効率の向上を図ることが可能である。
更に、感光体４０の厚みを３０μｍとし、光学系のビームスポット径を５０×６０μｍ、光量を０．４７ｍＷとしている。また、感光体ドラム４０の帯電（露光前）電位Ｖ０を−７００Ｖ、露光後電位ＶＬを−１２０Ｖとして現像バイアス電圧を−４７０Ｖすなわち現像ポテンシャル３５０Ｖとして現像工程が行われるようにしている。
【０１０１】
一次転写装置６２は、ローラ状の一次転写ローラ６２によって構成し、中間転写ベルト１０を挟んで感光体ドラム４０に押し当てて設けている。
【０１０２】
なお、各一次転写ローラ６２間には、中間転写ベルト１０の基層１１側に接触して導電性ローラ７４を設けている。この導電性ローラ７４は、転写時に各一次転写ローラ６２により印加するバイアスが、中抵抗の基層１１を介して隣接する各画像形成ユニット１８に流れ込むことを阻止するものである。
【０１０３】
感光体クリーニング装置６３は、例えばポリウレタンゴム製のクリーニングブレード７５を用い、その先端を感光体ドラム４０に押し当てている。更に、クリーニング性を高めるため、本実施形態においては、外周が感光体ドラム４０に接触する接触導電性のファーブラシ７６を矢印方向に回転自在に備えている。また、ファーブラシ７６にバイアスを印加する金属製電界ローラ７７を矢示方向に回転自在に備え、その電界ローラ７７にスクレーパ７８の先端を押し当てている。さらに、除去したトナーを回収する回収スクリュ７９も設けている。
【０１０４】
上記構成の感光体クリーニング装置６３によって、感光体ドラム４０に対してカウンタ方向に回転するファーブラシ７６で、感光体ドラム４０上の残留トナーを除去する。ファーブラシ７６に付着したトナーは、ファーブラシ７６に対してカウンタ方向に接触して回転するバイアスを印加された電界ローラ７７に取り除かれる。電界ローラ７７に付着したトナーは、スクレーパ７８でクリーニングされる。感光体クリーニング装置６３で回収したトナーは、回収スクリュ７９で感光体クリーニング装置６３の片側に寄せ、詳しくは後述するトナーリサイクル装置８０で現像装置６１へと戻して再利用する。
【０１０５】
除電装置６４は、除電ランプを用いており、光を照射して感光体ドラム４０の表面電位を初期化する。
【０１０６】
以上の構成による現像プロセスを説明する。感光体ドラム４０の回転とともに、まず帯電装置６０で感光体ドラム４０の表面を一様に帯電し、書込み光Ｌを照射して感光体ドラム４０上に静電潜像を形成する。その後、現像装置６１により静電潜像にトナーを付着させる現像を行いトナー像化し、そのトナー像を一次転写ローラ６２で中間転写ベルト１０上に一次転写する。画像転写後の感光体ドラム４０の表面は、感光体クリーニング装置６３で残留トナーを除去し、除電装置６４で除電して再度の画像形成に備える。一方、感光体ドラム表面から除去した残留トナーは、後述するトナーリサイクル装置によって、再び現像に使用される。ここで、画像を形成する色の順番は、上記のものに限定されるものではなく、画像形成装置の持つ狙いや特性に応じて異なるものである。
【０１０７】
次に、図４および図５を用いてトナーリサイクル機構の説明をする。
図４は、感光体ドラムとその近接部材とのレイアウトを示した斜視図、図５は、感光体クリーニング装置６３内の回収スクリュウを示す斜視図である。
図５に示すように、感光体クリーニング装置６３の回収スクリュ７９には、一端に、ピン８１を有するローラ部８２を設ける。そして、そのローラ部８２に、トナーリサイクル装置８０のベルト状回収トナー搬送部材８３の一側を掛け、その回収トナー搬送部材８３の長孔８４にピン８１を入れる。回収トナー搬送部材８３の外周には一定間隔置きに羽根８５を設けてなり、その他側は、回転軸８６のローラ部８７に掛ける。
回収トナー搬送部材８３は、回転軸８６とともに、図４に示す搬送路ケース８８内に入れる。搬送路ケース８８は、カートリッジケース８９と一体につくり、その現像装置６１側の端部に、現像装置６１の前述した２本のスクリュ６８の１本を入れてなる。
そして、外部から駆動力を伝達して回収スクリュ７９を回転するとともに、回収トナー搬送部材８３を回転搬送し、感光体クリーニング装置６３で回収したトナーを搬送路ケース８８内を通して現像装置６１へと搬送し、スクリュ６８の回転で現像装置６１内に入れる。その後、上述したとおり、２本のスクリュ６８で既に現像装置６１内にある現像剤とともに攪拌しながら搬送循環し、現像に使用する。
【０１０８】
ところで、上記構成の装置においては、一次転写ニップ部又は二次転写ニップ部で局所的な圧力増加が生じ、中間転写ベルト１０上の一次転写トナー像が虫喰いとなったり、一次転写トナー像は良好に形成されても転写紙上の二次転写トナー像が図８に示すように虫喰いとなったりする場合があった。また、トナーが感光体ドラムや中間転写ベルト表面に付着してフィルミングが生じる場合もあった。本実施形態においては、このような虫喰い画像やトナーのフィルミングを防止するために、中間転写ベルト１０とトナーとをどちらも所望の構成のものにしている。以下に、本実施形態の特徴部について説明する。
【０１０９】
本実施形態においては、トナーに、少なくとも結着樹脂と着色剤とからなる母体粒子に添加剤を外添してなり、かつ、該添加剤として、比表面積が５０ｍ２/ｇ以上１８０ｍ２/ｇ以下、好ましくは、８０ｍ２/ｇ以上１００ｍ２/ｇ以下、かつ、嵩密度が１００ｇ／ｌ以上２４０ｇ／ｌ以下、好ましくは、１２０ｇ／ｌ以上２００ｇ／ｌ以下の疎水化処理されたシリカを使用している。また、中間転写ベルト１０は、少なくとも表面に弾性を有するものを使用している。以下に、本実施形態における中間転写ベルト１０、トナーのそれぞれの構成について説明する。
【０１１０】
〔中間転写ベルト１０〕
中間転写ベルト１０は、従来、フッ素樹脂、ポリカーボネート樹脂、ポリイミド樹脂等が使用されてきていたが、従来の中間転写ベルト１０は硬度が高くトナー層に応じて変形しないため、トナー層を圧縮させやすく文字の転写中抜け現象が発生しやすかった。
また、最近はフルカラー画像を様々な用紙、例えば和紙や意図的に凹凸を付けた用紙に画像を形成したいという要求がある。しかし、平滑性の悪い用紙は転写時にトナーとの間に空隙が発生しやすく、転写中抜けが発生しやすくなる。ここで、密着性を高めるために転写圧を高めると、トナー層の凝集力を高めることになり、上述したような文字の転写中抜けを発生させることになる。
【０１１１】
そこで、本実施形態の中間転写ベルト１０には弾性層を設け、従来の中間転写ベルト１０よりも硬度が低く、転写ニップ部でトナー層や平滑性の悪い用紙に対応して変形できるようにしている。即ち、中間転写ベルト表面が局部的な凹凸に追従して変形できるため、過度にトナー層に対して転写圧を高めることなく、良好な密着性が得られ文字の転写中抜け等が無く、又、平面性の悪い用紙等に対しても均一性の優れた転写画像を得ることが出来るのである。
【０１１２】
図６は、中間転写ベルト１０の縦断面図である。この中間転写ベルト１０は、一例として図６に示すように、基層１１の上に弾性層１２、コート層１３を重ねた３層構造から構成している。
【０１１３】
上記基層１１は、例えば伸びの少ないフッ素樹脂や、伸びの大きなゴム材料に帆布など伸びにくい材料で構成している。
具体的に、基層に用いられる材料としては、ポリカーボネート、フッ素樹脂（ＥＴＦＥ、ＰＶＤＦ等）、ポリスチレン、クロロポリスチレン、ポリ−α−メチルスチレン、スチレン−ブタジエン共重合体、スチレン−塩化ビニル共重合体、スチレン−酢酸ビニル共重合体、スチレン−マレイン酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体及びスチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレンまたはスチレン置換体を含む単重合体または共重合体）、メタクリル酸メチル樹脂、メタクリル酸ブチル樹脂、アクリル酸エチル樹脂、アクリル酸ブチル樹脂、変性アクリル樹脂（シリコーン変性アクリル樹脂、塩化ビニル樹脂変性アクリル樹脂、アクリル・ウレタン樹脂等）、塩化ビニル樹脂、スチレン−酢酸ビニル共重合体、塩化ビニル−酢酸ビニル共重合体、ロジン変性マレイン酸樹脂、フェノール樹脂、エポキシ樹脂、ポリエステル樹脂、ポリエステルポリウレタン樹脂、ポリエチレン、ポリプロピレン、ポリブタジエン、ポリ塩化ビニリデン、アイオノマー樹脂、ポリウレタン樹脂、シリコーン樹脂、ケトン樹脂、エチレン−エチルアクリレート共重合体、キシレン樹脂及びポリビニルブチラール樹脂、ポリアミド樹脂、変性ポリフェニレンオキサイド樹脂等からなる群より選ばれる１種類あるいは２種類以上を使用することができる。ただし、上記材料に限定されるものではない。
【０１１４】
上記弾性層１２は、例えばウレタンゴムやフッ素系ゴムやアクリロニトリル−ブタジエン共重合ゴム等で構成される。
弾性層に用いられる材料としては、弾性材ゴム、エラストマー等の弾性部材が挙げられ、具体的には、ブチルゴム、フッ素系ゴム、アクリルゴム、ＥＰＤＭ、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴム、シンジオタクチック１、２−ポリブタジエン、エピクロロヒドリン系ゴム、リコーンゴム、フッ素ゴム、多硫化ゴム、ポリノルボルネンゴム、水素化ニトリルゴム、熱可塑性エラストマー（例えばポリスチレン系、ポリオレフィン系、ポリ塩化ビニル系、ポリウレタン系、ポリアミド系、ポリウレア、ポリエステル系、フッ素樹脂系）等からなる群より選ばれる１種類あるいは２種類以上を使用することができる。ただし、上記材料に限定されるものではない。
【０１１５】
弾性層の厚さは、弾性層の硬度にもよるが、厚すぎると表面の伸縮が大きくなり表層に亀裂が発生しやすくなる。又、伸縮量が大きくなることから画像に伸び縮み等が生じやすくなるため、極端に厚すぎないようにしている。
【０１１６】
弾性層の硬度は、１０≦ＨＳ≦６５°（ＪＩＳ−Ａ）であることが好ましい。中間転写ベルト１０の層厚によって最適な硬度は異なるものの、硬度が１０°ＪＩＳ−Ａより低いと寸法精度良く成形する事が非常に困難になる。これは成型時に収縮・膨張を受け易い事に起因する。また硬度を下げる場合には基材へオイル成分を含有させる事が一般的な方法であるが、加圧状態で連続作動させるとオイル成分が滲みだして来るという欠点を有している。これにより中間転写ベルト表面に接触する感光体等を汚染し横帯状ムラ等を発生させることがある。又、一般的に離型性向上のためにコート層を設けているが、完全な浸みだし防止効果を与えるためには耐久性等に対して高い品質が求められるため、コート層の材料の選定、特性等の確保が困難になってくる。これに対して硬度が６５°ＪＩＳ−Ａより高いものは硬度が上がった分精度良く成形できるのと、オイル含有量を含まない、または少なく抑えることが可能となるので、感光体等に対する汚染性は低減可能であるが、文字の中抜け等転写性改善の効果が得られなくなり、又、ローラへの張架が困難となる。本実施形態に用いる中間転写ベルト１０の弾性層も、これらのことを考慮したものを使用している。
【０１１７】
又、上記弾性層の伸びを抑える方法には種々の方法がある。例えば、基層にフッ素樹脂等の伸びの少ない材料から構成される樹脂層をつくり、その上に弾性層を形成する方法、基層に伸びの大きなゴム材料に帆布などの伸びを防止する材料で構成された芯体層をつくりその上に弾性層を形成する方法等を用いることができる。これらは一例であり、特にこれらの方法に限定されるわけではない。
【０１１８】
また、芯体層に用いられる伸びを防止する材料としては、例えば、綿、絹、などの天然繊維、ポリエステル繊維、ナイロン繊維、アクリル繊維、ポリオレフィン繊維、ポリビニルアルコール繊維、ポリ塩化ビニル繊維、ポリ塩化ビニリデン繊維、ポリウレタン繊維、ポリアセタール繊維、ポリフロロエチレン繊維、フェノール繊維などの合成繊維、炭素繊維、ガラス繊維、ボロン繊維等の無機繊維、鉄繊維、銅繊維等の金属繊維からなる群より選ばれる１種あるいは２種以上を用い、糸状あるいは織布状のものを使用することができる。もちろん、上記材料に限定されるものではない。
上記の糸は１本または複数のフィラメントを撚ったもの、片撚糸、諸撚糸、双糸等、どのような撚り方であってもよい。また、例えば上記材料群から選択された材質の繊維を混紡してもよい。もちろん糸に適当な導電処理を施して使用することもできる。
一方織布は、メリヤス織り等どのような織り方の織布でも使用可能であり、もちろん交織した織布も使用可能であり当然導電処理を施すことも可能である。
【０１１９】
また、芯体層を設ける製造方法としては、例えば筒状に織った織布を金型等に被せ、その上に被覆層を設ける方法、筒状に織った織布を液状ゴム等に浸漬して芯体層の片面あるいは両面に被覆層を設ける方法、糸を金型等に任意のピッチで螺旋状に巻き付け、その上に被覆層を設ける方法等が挙げられるが、これらに限定されるものではない。
【０１２０】
また、必要に応じて、基層又は弾性層に、抵抗を調整する等の目的で、例えば、カーボンブラック、グラファイト、アルミニウムやニッケル等の金属粉末、酸化錫、酸化チタン、酸化アンチモン、酸化インジウム、チタン酸カリウム、酸化アンチモン−酸化錫複合酸化物（ＡＴＯ）、酸化インジウム−酸化錫複合酸化物（ＩＴＯ）等の導電性金属酸化物等を用いることができる。ここで、導電性金属酸化物は、硫酸バリウム、ケイ酸マグネシウム、炭酸カルシウム等の絶縁性微粒子を被覆したものでもよい。ただし、上記材料に限定されるものではない。
【０１２１】
上記コート層１３は、弾性層１２の表面を例えばフッ素樹脂等をコーティングするためのものであり、平滑性のよい層からなるものである。
コート層に用いられる材料としては、特に制限はないが、一般的に、中間転写ベルト表面へのトナーの付着力を小さくして２次転写性を高める材料が用いられる。例えば、ポリウレタン、ポリエステル、エポキシ樹脂等の１種類あるいは２種類以上、又は、表面エネルギーを小さくし潤滑性を高める材料、たとえばフッ素樹脂、フッ素化合物、フッ化炭素、酸化チタン、シリコンカーバイド等の粉体、粒子を１種類あるいは２種類以上、又は必要に応じて粒径を変えたものを分散させて使用することができる。また、フッ素系ゴム材料のように熱処理を行うことで表面にフッ素層を形成させ、表面エネルギーを小さくさせたものを使用することもできる。
【０１２２】
以上のような中間転写ベルト１０を製造するときの製造方法としては、回転する円筒形の型に材料を流し込みベルトを形成する遠心成型法、表層の薄い膜を形成させるスプレー塗工法、円筒形の型を溶液の中に浸けて引き上げるディッピング法、内型、外型の中に注入する注型法、円筒形の型にコンパウンドを巻き付け、加硫研磨を行う方法等があるが、これらの方法に限定されるものではなく、複数の製法を組み合わせて中間転写ベルト１０を製造することもできる。
【０１２３】
〔トナー〕
本実施形態に用いるトナーは、図７に示すように少なくとも結着樹脂Ｔａ、着色剤Ｔｂからなる母体粒子に、疎水化処理された添加剤Ｔｃが外添されているものである。以下に、母体粒子を構成する結着樹脂Ｔａと着色剤Ｔｂ、この母体粒子に外添する添加剤Ｔｃについて説明する。
【０１２４】
Ａ、結着樹脂Ｔａ
本実施形態のトナーに使用できる結着樹脂Ｔａとしては、従来公知のものが使用でき、例えば、ポリスチレン、スチレン−ブタジエン共重合体、スチレン−塩化ビニル共重合体、スチレン−アクリル酸エステル共重合体、スチレン−メタクリル酸エステル共重合体、アクリル系樹脂、ポリエステル樹脂、エポキシ樹脂、ポリオール樹脂、ロジン変性マレイン酸樹脂、フェノール樹脂、低分子量ポリエチレン、低分子量ポリプロピレン、アイオノマー樹脂、ポリウレタン樹脂、ケトン樹脂、エチレン−エチルアクリレート共重合体、ポリブチラール、シリコーン樹脂等が挙げられ、これらは、単独あるいは２種類以上組合わせて用いることができ、特に、ポリエステル樹脂、ポリオール樹脂が好ましい。
【０１２５】
１、ポリエステル樹脂
ここで、上記ポリエステル樹脂としては各種のタイプのものが使用できるが、特に、次の（１）〜（３）のものであることが好ましい。
（１）２価のカルボン酸ならびにそのアルキルエステル及び酸無水物のいずれかから選ばれる少なくとも一種。
（２）下記一般式（化３）で示されるジオール成分。
【化５】
0004749081.tif 000002
（ここで、式中のＲ１及びＲ２は、同一でも異なっていてもよく、炭素数２〜４のアルキレン基である。また、式中のｘ、ｙは繰り返し単位の数であり、各々１以上であって、２≦ｘ＋ｙ≦１６である。）
（３）３価以上の多価カルボン酸ならびにそのアルキルエステル及び酸無水物、及び、３価以上の多価アルコールのいずれかから選ばれる少なくとも一種とを反応させてなるポリエステル樹脂。
【０１２６】
（１）の２価カルボン酸ならびにそのアルキルエステル及び酸無水物の一例としては、テレフタル酸、イソフタル酸、セバシン酸、イソデシルコハク酸、マレイン酸、フマル酸及びこれらのモノメチル、モノエチル、ジメチル及びジエチルエステル、及び無水フタル酸、無水マレイン酸等があり、特にテレフタル酸、イソフタル酸及びこれらのジメチルエステルが耐ブロッキング性及びコストの点で好ましい。これらの２価カルボン酸ならびにそのアルキルエステル及び酸無水物はトナーの定着性や耐ブロッキング性に大きく影響する。すなわち、縮合度にもよるが、芳香族系のテレフタル酸、イソフタル酸等を多く用いると耐ブロッキング性は向上するが、定着性が低下する。逆に、セバシン酸、イソデシルコハク酸、マレイン酸、フマル酸等を多く用いると定着性は向上するが、耐ブロッキング性が低下する。従って、他のモノマー組成や比率、縮合度に合わせてこれらの２価カルボン酸類が適宜選定され、単独又は組合わせて使用される。
【０１２７】
（２）の前記一般式（化３）で示されるジオール成分の一例としては、ポリオキシプロピレン−（ｎ）−ポリオキシエチレン−（ｎ′）−２，２−ビス（４−ヒドロキシフェニル）プロパン、ポリオキシプロピレン−（ｎ）−２，２−ビス（４−ヒドロキシフェニル）プロパン、ポリオキシエチレン−（ｎ）−２，２−ビス（４−ヒドロキシフェニル）プロパン等が挙げられるが、特に、２．１≦ｎ≦２．５であるポリオキシプロピレン−（ｎ）−２，２−ビス（４−ヒドロキシフェニル）プロパン及び２．０≦ｎ≦２．５であるポリオキシエチレン−（ｎ）−２，２−ビス（４−ヒドロキシフェニル）プロパンが好ましい。このようなジオール成分は、ガラス転移温度を向上させ、反応を制御し易くするという利点がある。
【０１２８】
なお、上記ジオール成分として、エチレングリコール、ジエチレングリコール、１，２−ブタンジオール、１，３−ブタンジオール、１，４−ブタンジオール、ネオペンチルグリコール、プロピレングリコール等の脂肪族ジオールを使用することも可能である。
【０１２９】
（３）の３価以上の多価カルボン酸ならびにそのアルキルエステル及び酸無水物の一例としては、１，２，４−ベンゼントリカルボン酸（トリメリット酸）、１，３，５−ベンゼントリカルボン酸、１，２，４−シクロヘキサントリカルボン酸、２，５，７−ナフトレントリカルボン酸、１，２，４−ナフタレントリカルボン酸、１，２，４−ブタントリカルボン酸、１，２，５−ヘキサトリカルボン酸、１，３−ジカルボキシル−２−メチル−２−メチレンカルボキシプロパン、テトラ（メチレンカルボキシ）メタン、１，２，７，８のオクタンテトラカルボン酸、エンポール三量体酸及びこれらのモノメチル、モノエチル、ジメチルおよびジエチルエステル等が挙げられる。
【０１３０】
又、（３）の３価以上の多価アルコールの一例としては、ソルビトール、１，２，３，６−ヘキサンテトロール、１，４−ソルビタン、ペンタエリスリトール、ジペンタエリスリトール、トリペンタエリスリトール、ショ糖、１，２，４のタントリオール、１，２，５のペンタトリオール、グリセロール、ジグリセロール、２−メチルプロパントリオール、２−メチル−１，２，４のブタントリオール、トリメチロールエタン、トリメチロールプロパン、１，３，５−トリヒドロキシメチルベンゼン等が挙げられる。
【０１３１】
ここで、３価以上の多価単量体の配合割合は、単量体組成物全体の１〜３０モル％程度が適当である。１モル％以下の時には、トナーの耐オフセット性が低下し、また、耐久性も悪化しやすい。一方、３０モル％以上の時には、トナーの定着性が悪化しやすい。
【０１３２】
これらの３価以上の多価単量体のうち、特にベンゼントリカルボン酸、これらの酸の無水物又はエステル等のベンゼントリカルボン酸類が好ましい。すなわち、ベンゼントリカルボン酸類を用いることにより、定着性と耐オフセット性の両立を図ることができる。
【０１３３】
２、ポリオール樹脂
一方、ポリオール樹脂としては、各種のタイプのものが使用できるが、特に、（１）エポキシ樹脂と、（２）２価フェノールのアルキレンオキサイド付加物もしくはそのグリシジルエーテルと、（３）エポキシ基と反応する活性水素を分子中に１個有する化合物と、（４）エポキシ基と反応する活性水素を分子中に２個以上有する化合物を反応してなるポリオール樹脂を用いることが好ましい。
【０１３４】
（１）のエポキシ樹脂は、好ましくはビスフェノールＡやビスフェノールＦ等のビスフェノールとエピクロロヒドリンを結合して得られたものである。特に、エポキシ樹脂が安定した定着特性や光沢を得るために数平均分子量の相違する少なくとも２種以上のビスフェノールＡ型エポキシ樹脂で、低分子量成分の数平均分子量が３６０〜２０００であり、高分子量成分の数平均分子量が３０００〜１００００であることが好ましい。さらに低分子量成分が２０〜５０質量％、高分子量成分が５〜４０質量％であることが好ましい。低分子量成分が多すぎたり、分子量が３６０よりさらに低分子の場合は、光沢が出すぎたり、さらには保存性の悪化の可能性がある。また、高分子量成分が多すぎたり、分子量１００００よりさらに高分子の場合は、光沢が不足したり、さらには定着性の悪化の可能性がある。
【０１３５】
（２）の化合物としての、２価フェノールのアルキレンオキサイド付加物としては、以下のものが例示される。即ち、エチレンオキサイド、プロピレンオキサイド、ブチレンオキサイド及びこれらの混合物とビスフェノールＡやビスフェノールＦ等のビスフェノールとの反応生成物が挙げられる。得られた付加物をエピクロロヒドリンやβ−メチルエピクロロヒドリン等でグリシジル化して用いてもよい。特に下記一般式（化４）で示されるビスフェノールＡのアルキレンオキサイド付加物のジグリシジルエーテルが好ましい。
【化６】
0004749081.tif 000003
（式中、Ｒは−ＣＨ２−ＣＨ２−、−ＣＨ２−ＣＨ(ＣＨ３)−又は−ＣＨ２−ＣＨ２−ＣＨ２−基であり、またｎ、ｍは繰り返し単位の数であり、各々１以上であって、２≦ｎ＋ｍ≦６である。）
【０１３６】
また、２価フェノールのアルキレンオキサイド付加物もしくはそのグリシジルエーテルが、ポリオール樹脂に対して１０〜４０質量％含まれていることが好ましい。ここで量が少ないとカールが増すなどの不具合が生じ、また、ｎ＋ｍが７以上であったり量が多すぎると、光沢が出すぎたり、さらには保存性の悪化の可能性がある。
【０１３７】
（３）のエポキシ基と反応する活性水素を分子中に１個有する化合物としては、１価フェノール類、２級アミン類、カルボン酸類がある。１価フェノール類としては以下のものが例示される。即ち、フェノール、クレゾール、イソプロピルフェノール、アミノフェノール、ノニルフェノール、ドデシルフェノール、キシレノール、ｐ−クミルフェノール等が挙げられる。２級アミン類としては、ジエチルアミン、ジプロピルアミン、ジブチルアミン、Ｎ−メチル（エチル）ピペラジン、ピペリジン等が挙げられる。また、カルボン酸類としては、プロピオン酸、カプロン酸等が挙げられる。
【０１３８】
又、（４）のエポキシ基と反応する活性水素を分子中に２個以上有する化合物としては、２価フェノール類、多価フェノール類、多価カルボン酸類が挙げられる。２価フェノール類としてはビスフェノールＡやビスフェノールＦ等のビスフェノールが挙げられる。また、多価フェノール類としてはオルソクレゾールノボラック類、フェノールノボラック類、トリス（４−ヒドロキシフェニル）メタン、１−〔α−メチル−α−（４−ヒドロキシフェニル）エチル〕ベンゼンが例示される。多価カルボン酸類としては、マロン酸、コハク酸、グルタル酸、アジピン酸、マレイン酸、フマル酸、フタル酸、テレフタル酸、トリメリット酸、無水トリメリット酸が例示される。
【０１３９】
上記ポリエステル樹脂やポリオール樹脂は、高い架橋密度を持たせると、透明性や光沢度が得られにくくなるため、好ましくは、非架橋もしくは弱い架橋（ＴＨＦ不溶分が５％以下）であることが好ましい。
【０１４０】
また、これらの結着樹脂Ｔａの製造法は、特に限定されるものではなく、塊状重合、溶液重合、乳化重合、懸濁重合等のいずれも用いることが出来る。
【０１４１】
Ｂ、着色剤Ｔｂ
着色剤Ｔｂとしては、従来公知の染料及び顔料を使用することができる。
黄色系着色剤Ｔｂとしては、例えば、ナフトールイエローＳ、ハンザイエロー（１０Ｇ、５Ｇ、Ｇ）、カドミュウムイエロー、黄色酸化鉄、黄土、黄鉛、チタン黄、ポリアゾイエロー、オイルイエロー、ハンザイエロー、（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、ベンズイミダゾロンイエロー、イソインドリノンイエロー等が挙げられる。
赤色系着色剤Ｔｂとしては、例えば、ベンガラ、鉛丹、鉛朱、カドミュウムレッド、カドミュウムマーキュリレッド、アンチモン朱、パーマネントレッド４Ｒ、パラレッド、ファイヤーレッド、パラクロロオルトニトロアニリンレッド、リソールファストスカーレットＧ、ブリリアントファストスカーレット、ブリリアントカーミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッド（Ｆ５Ｒ、ＦＢＢ）、ブリリアントカーミン６Ｂ、ピグメントスカーレット３Ｂ、ボルドー５Ｂ、トルイジンマルーン、パ−マネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ等が挙げられる。
青色系着色剤Ｔｂとしては、例えば、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン等が挙げられる。
黒色系着色剤Ｔｂとしては、例えば、カーボンブラック、オイルファーネスブラック、チャンネルブラック、ランプブラック、アセチレンブラック、アニリンブラック等のアジン系色素、金属塩アゾ色素、金属酸化物、複合金属酸化物等が挙げられる。
その他の着色剤Ｔｂとしては、チタニア、亜鉛華、リトボン、ニグロシン染料、鉄黒等が挙げられる。
尚、これらの着色剤Ｔｂは、単独あるいは２種類以上組み合わせて用いることができ、含有量は、結着樹脂１００質量部に対して、通常１〜３０質量部、好ましくは３〜２０質量部である。
【０１４２】
又、本実施形態の現像装置に用いられるトナーには、必要に応じて、帯電制御剤、離型剤等の他の材料を添加することが出来る。
【０１４３】
ここで、帯電制御剤としては、従来公知のものが使用でき、例えば、ニグロシン染料、含クロム錯体、第４級アンモニウム塩等が挙げられ、これらはトナー粒子の極性により使い分ける。特に、カラートナーの場合、トナーの色調に影響を与えない無色又は淡色のものが好ましく、例えば、サリチル酸金属塩又はサリチル酸誘導体の金属塩（ボントロンＥ８４、オリエント社製）等が挙げられる。これらの帯電制御剤は、単独あるいは２種類以上組み合わせて用いることができ、含有量は、結着樹脂Ｔａ１００質量部に対して、通常０．５〜８質量部、好ましくは１〜５質量部である。
【０１４４】
また、定着時における定着部材からのトナーの離型性を向上させ、またトナーの定着性を向上させるために、離型剤をトナー中に含有させることも可能である。離型剤としては、従来公知のものが使用でき、例えば、低分子量ポリエチレン、低分子量ポリプロピレン等の低分子量ポリオレフィンワックス、フィッシャー・トロプシュワックス等の合成炭化水素系ワックス、密ロウ、カルナウバワックス、キャンデリラワックス、ライスワックス、モンタンワックス等の天然ワックス類、パラフィンワックス、マイクロクリスタリンワックス等の石油ワックス類、ステアリン酸、パルミチン酸、ミリスチン酸等の高級脂肪酸及び高級脂肪酸の金属塩、高級脂肪酸アミド等及びこれらの各種変性ワックス等が挙げられる。
これらの離型剤は、単独あるいは２種類以上組合わせて用いることができるが、特にカルナウバワックスを使用することにより良好な離型性を得ることができる。
又、離型剤の含有量は、結着樹脂Ｔａ１００質量部に対して、通常１〜１５質量部、好ましくは、２〜１０質量部である。１質量部以下ではオフセット防止効果等が不十分であり、１５質量部以上では転写性、耐久性等が低下する。
【０１４５】
更に、本発明に用いるトナーは、磁性体を含有させ、磁性トナーとして用いることもできる。具体的な磁性体としては、マグネタイト、ヘマタイト、フェライト等の酸化鉄、コバルト、ニッケルのような金属、あるいはこれら金属とアルミニウム、銅、鉛、マグネシウム、スズ、亜鉛、アンチモン、ベリリウム、ビスマス、カドミウム、カルシウム、マンガン、セレン、チタン、タングステン、バナジウムのような金属との合金およびその混合物等が挙げられる。
これらの磁性体は平均粒径が０．１〜２μｍ程度のものが好ましく、含有量は、結着樹脂Ｔａ１００質量部に対して、通常２０〜２００質量部、好ましくは４０〜１５０質量部である。
【０１４６】
Ｃ、添加剤Ｔｃ
添加剤Ｔｃは、比表面積が５０ｍ２/ｇ以上１８０ｍ２/ｇ以下、好ましくは、８０ｍ２/ｇ以上１４０ｍ２/ｇ以下、かつ、嵩密度が１００ｇ／ｌ以上２４０ｇ／ｌ以下、好ましくは、１２０ｇ／ｌ以上２００ｇ／ｌ以下の疎水化処理されたシリカを用いている。
【０１４７】
シリカの比表面積は、全自動表面積測定装置マルチソーブ１２（ユアサアイオニクス社製）を用いて、窒素の吸着量から、ＢＥＴ１点法により算出した。具体的には、試料０．２〜０．３ｇを測定セルに取り、窒素３０ｖ％／ヘリウム７０ｖ％混合ガス気流中、１００℃で３０分間脱ガス処理を行い、その上で試料を上記混合ガス気流中で液体窒素温度に保ち、窒素を試料に平衡吸着させる。次に、上記混合ガスを流しながら試料温度を徐々に室温まで上昇させ、その間に吸着した窒素の量を検出し、予め作成した検量線により、シリカの比表面積を算出した。
シリカの嵩密度は、ＪＩＳ  Ｋ−５１０１に基づいて測定した。
【０１４８】
疎水化処理に用いる処理剤としては、有機系シラン化合物が好ましく、例えば、メチルトリクロロシラン、オクチルトリクロロシラン、ジメチルジクロロシラン等のアルキルクロロシラン類、ジメチルジメトキシシラン、オクチルトリメトキシシラン等のアルキルメトキシシラン類、ヘキサメチルジシラザン等のシランカップリング剤や、シリコーンオイル又はシリコーンワニス等が挙げられ、中でも、ヘキサメチルジシラザン、シリコーンオイル又はシリコーンワニスが好適に用いられる。有機系シラン化合物による疎水化処理により、シリカ表面が疎水化され、環境に対する帯電安定性等が向上すると共に、流動性等についても大幅な向上を図ることができる。
【０１４９】
シリカに付与するシリコーンオイルとしては、例えば、ジメチルシリコーンオイル、メチルフェニルシリコオーンオイル、メチルハイドロジェンシリコーンオイル、クロロフェニルシリコーンオイル等のストレートシリコーンオイル、エポキシ変性シリコーンオイル、ポリエーテル変性シリコーンオイル、エポキシ−ポリエーテル変性シリコーンオイル、アルキル変性シリコーンオイル、フッ素変性シリコーンオイル、アルコール変性シリコーンオイル、アミノ変性シリコーンオイル、フェノール変性シリコーンオイル、カルボキシル変性シリコーンオイル、メルカプト変性シリコーンオイル、アクリル変性シリコーンオイル、メタクリル変性シリコーンオイル、α−メチルスチレン変性シリコーンオイル等の変性シリコーンオイル等が挙げられ、中でも、下記一般式（化５）で示されるストレートシリコーンオイルが特に好適に用いられる。
【化７】
0004749081.tif 000004
（式中、Ｒ１は、炭素数１〜３のアルキル基、Ｒ２及びＲ３は、水素原子、炭素数１〜３のアルキル基、フェニル基及びハロゲン原子で、Ｒ１、Ｒ２及びＲ３は、同一でも異なっていてもよい。）
【０１５０】
上記シリコーンオイルに変えてシリカにシリコーンワニスを付与することもできる。シリカに付与するシリコーンワニスとしては、シリコーン樹脂をトルエン、キシレンなどの溶剤に溶かしたものを用いることができる。
【０１５１】
また、本発明に用いられるシリコーンオイル又はシリコーンワニスの動粘度としては、２５℃における動粘度が１０〜１０００ｍｍ２／ｓであることが好ましく、特に好ましくは、５０〜３００ｍｍ２／ｓである。２５℃における動粘度が１０ｍｍ２／ｓよりも低い場合には、分子量が低すぎるため、シリカへの加熱処理時において、揮発分が発生しやすくなる。また、２５℃における動粘度が１０００ｍｍ２／ｓよりも高い場合には、動粘度が高くなりすぎるため、シリコーンオイル又はシリコーンワニスをシリカ表面に均一に分散させることが困難になり、凝集体が生じやすく、流動性も悪化しやすい。
【０１５２】
また、本発明に用いられる有機系シラン化合物の処理量は、シリカ１００質量部に対して１〜４５質量部であることが好ましく、特に好ましくは、５〜３０質量部である。
有機系シラン化合物の処理量が、シリカ１００質量部に対して、１質量部より低い場合は、転写中抜けやフィルミングに対する効果が見られず、又、耐湿性が向上せず、特に高湿下ではシリカが吸湿してしまう。有機系シラン化合物の処理量が、シリカ１００質量部に対して４５質量部を超える場合は、シリカ同士の凝集が生じやすく、さらには、遊離した有機系シラン化合物が認められるようになる。
【０１５３】
また、有機系シラン化合物のシリカへの疎水化処理方法としては、適当な溶剤に有機系シラン化合物を溶解あるいは分散させ、シリカとを混合させた後、溶剤を除去させて乾燥させる方法、シリカに有機系シラン化合物を含有する溶液を噴霧し乾燥させる方法等種々の方法がある。本発明においては、いずれの方法も好適に用いることができる。また、上記付与量の範囲は、シリカへの最終的な固着量の範囲であるので、上記いずれの方法で付与させた場合でも適用させることができるものである。
【０１５４】
また、疎水化処理の方法として、先に、シリカを、メチルトリクロロシラン、オクチルトリクロロシラン、ジメチルジクロロシラン等のアルキルクロロシラン類、ジメチルジメトキシシラン、オクチルトリメトキシシラン等のアルキルメトキシシラン類、ヘキサメチルジシラザン等のシランカップリング剤で処理して、その後に、シリコーンオイル又はシリコーンワニスで処理することも可能である。
【０１５５】
また、このときのシリカの母体粒子に対する外添量は、母体粒子１００質量部に対して、０．６〜３．０質量部であることが好ましく、特に好ましくは、１．０〜２．６質量部である。
【０１５６】
シリカの添加量が、０．６質量部未満であると、トナーの流動性が低下するため、十分な帯電性が得られず、又、トナーの付着力が強くなるため、転写中抜けに対する十分な効果が得られず、さらに、地汚れやトナー飛散等が発生しやすくなり、加えて、ベタ画像を出力した時に画像上に転写ムラや白抜けが生じやすくなり、均一なベタ画像が得られにくい。
また、３．０質量部より多いと、流動性は向上するものの、クリーニング部材が中間転写ベルト１０や感光体ドラム表面に対してスムーズに滑らずビビリが発生したり、ブレードを当接させている場合にはブレードめくれ等が発生し易く、中間転写ベルト１０や感光体ドラム等のクリーニング不良の原因となる。さらに、３０質量部より多いと、トナーから遊離したシリカによる中間転写ベルト１０、感光体ドラム等へのフィルミングを生じやすくさせ、クリーニングブレード、中間転写ベルト１０、感光体ドラム等の耐久性の低下や定着性の低下の原因となる。さらに、細線部におけるトナーのチリが発生しやすくなり、特に、フルカラー画像における細線の出力の場合には、少なくとも２色以上のトナーを重ねる必要があり、付着量が増えるため、特にその傾向が顕著である。
【０１５７】
ここで、添加剤Ｔｃの外添量の測定には種々の方法があるが、蛍光Ｘ線分析法で求めるのが一般的である。すなわち、添加剤Ｔｃの外添量が既知のトナーについて、蛍光Ｘ線分析法で検量線を作成し、この検量線を用いて、トナーに対するシリカの外添量を求めることができる。
【０１５８】
また、本発明に用いられるトナーには、先のシリカからなる添加剤Ｔｃに加え、さらに他の添加剤を外添させることもできる。このような添加剤としては、例えば、ＳｉＯ２、ＴｉＯ２、Ａｌ２Ｏ３、ＭｇＯ、ＣｕＯ、ＺｎＯ、ＳｎＯ２、ＣｅＯ２、Ｆｅ２Ｏ３、ＢａＯ、ＣａＯ、Ｋ２Ｏ（ＴｉＯ２）、Ａｌ２Ｏ３・２ＳｉＯ２、ＣａＣＯ３、ＭｇＣＯ３、ＢａＳＯ４、ＭｇＳＯ４、ＭｏＳ２、炭化ケイ素、窒化ほう素、カーボンブラック、グラファイト、フッ化黒鉛等の無機微粉末、ポリスチレン、ポリカーボネート、ポリメチルメタクリレート、ポリフッ化ビニリデン等のポリマー微粉末等が挙げられ、これらの１種または２種以上をそのまま、または疎水化処理して用いることができる。
【０１５９】
次に、本発明に用いられるトナーの製造方法の一例を以下に述べる。
先ず、母体粒子の製造方法について手順を追って説明する。
（１）前述した母体粒子を構成する成分である結着樹脂Ｔａ、着色剤Ｔｂ、又は必要に応じて帯電制御剤、離型剤、磁性体等をヘンシェルミキサーの如き混合機により十分に混合する。
（２）バッチ式の２本ロール、バンバリーミキサーや連続式の２軸押出し機、例えば神戸製鋼所社製ＫＴＫ型２軸押出し機、東芝機械社製ＴＥＭ型２軸押出し機、ＫＣＫ社製２軸押出し機、池貝鉄工社製ＰＣＭ型２軸押出し機、栗本鉄工所社製ＫＥＸ型２軸押出し機や、連続式の１軸混練機、例えばブッス社製コ・ニーダ等の熱混練機を用いて構成材料を十分に混練する。
（３）混練物を型に入れて冷却して固めた後、ハンマーミル等を用いて粗粉砕し、更にジェット気流を用いた微粉砕機や機械式粉砕機により微粉砕し、旋回気流を用いた分級機やコアンダ効果を用いた分級機により所定の粒度に分級し、母体粒子を得る。
【０１６０】
上記以外の製造法として、重合法、カプセル法等を用いることも可能である。これらの製造法の概略を以下に述べる。
（重合法）
（１）重合性モノマー、必要に応じて重合開始剤、着色剤等を水性分散媒中で造粒する。
（２）造粒されたモノマー組成物粒子を適当な粒子径に分級する。
（３）上記分級により得た規定内粒径のモノマー組成物粒子を重合させる。
（４）適当な処理をして分散剤を取り除いた後、上記により得た重合生成物をろ過、水洗、乾燥して母体粒子を得る。
【０１６１】
（カプセル法）
（１）樹脂、必要に応じて着色剤等を混練機等で混練し、溶融状態のトナー芯材を得る。
（２）トナー芯材を水中に入れて強く撹拌し、微粒子状の芯材を作成する。
（３）シェル材溶液中に上記芯材微粒子を入れ、撹拌しながら、貧溶媒を滴下し、芯材表面をシェル材で覆うことによりカプセル化する。
（４）上記により得たカプセルをろ過後、乾燥して母体粒子を得る。
【０１６２】
以上のような方法で得た母体粒子にシリカ等の添加剤Ｔｃを付与する。このため、母体粒子と添加剤Ｔｃをヘンシェルミキサー（三井三池社製）、メカノフュージョンシステム（細川ミクロン社製）、メカノミル（岡田精工社製）等の混合機により十分混合し、必要に応じて、１５０μｍ程度以下の目開きの篩を通過させ、添加剤Ｔｃを外添すると共に凝集物や粗大粒子等の除去を行う。
【０１６３】
尚、本実施形態に用いるトナーは、母体粒子と添加剤Ｔｃの混合時における攪拌羽根（図示せず）の先端周速を１５〜３５ｍ／ｓｅｃの範囲内にすることが好ましい。
【０１６４】
攪拌羽根先端周速が１５ｍ／ｓｅｃより低い場合には、十分な混合が行われないため、添加剤Ｔｃが均一に混合されず、遊離した添加剤Ｔｃが、感光体ドラム、中間転写ベルト１０、現像ローラー及びキャリアなどに付着して、感光体や中間転写体のフィルミング等の現像障害の原因となりやすく、又、トナーの帯電不良による地汚れや現像性の低下を引き起こしやすくなる。
逆に、攪拌羽根先端周速が３５ｍ／ｓｅｃより高い場合には、中間転写ベルト１０が母体粒子に強く付着し、母体粒子表面に埋め込まれやすくなるため、十分な流動性が得られない。又、混合時の発熱により、トナーが溶融する可能性があり、特に、カラートナーの場合には、低分子量成分の多い低軟化の結着樹脂Ｔａが使用されることが一般的であるため、その傾向がより顕著である。
【０１６５】
また、本実施形態に用いるトナーの粒径は、重量平均径で４〜９μｍであることが好ましく、更に好ましくは、５〜８μｍである。
トナーが４μｍよりも小粒径の場合には、現像時に地汚れやトナー飛散等が生じたり、流動性を悪化させトナーの補給やクリーニング性等を阻害する場合がある。また、９μｍよりも大粒径の場合には、画像中のチリや、解像性の悪化等が問題となる場合があり、特に、カラー画像の場合においては、その影響が大きい。
本実施形態においても、上記好ましいとされる範囲内のものを使用している。
【０１６６】
尚、上記のトナーは、トナーのみからなる一成分現像剤、又は、トナーとキャリアとの混合物である二成分現像剤の成分の双方に適用可能である。
【０１６７】
ここで、二成分現像剤として使用する場合のもう１つの成分であるキャリアとしては、従来公知のものが使用でき、例えば、鉄粉、フェライト粉、ニッケル粉のごとき磁性を有する粉体、及び、ガラスビーズ等が挙げられ、特に、これらの表面を樹脂等で被覆することが好ましい。この場合、使用される樹脂としては、ポリフッ化炭素、ポリ塩化ビニル、ポリ塩化ビニリデン、フェノール樹脂、ポリビニルアセタール、アクリル樹脂、シリコーン樹脂等が挙げられる。又、樹脂層の形成法としては、従来と同様、キャリアの表面に噴霧法、浸漬法等の手段で樹脂を塗布すればよい。
なお、樹脂の使用量としては、通常キャリア１００質量部に対して１〜１０質量部が好ましい。
樹脂の膜厚としては、０．０２〜２μｍであることが好ましく、特に好ましくは０．０５〜１μｍ、更に好ましくは、０．１〜０．６μｍであり、膜厚が厚いとキャリア及び現像剤の流動性が低下する傾向にあり、膜厚が薄いと経時での膜削れ等の影響を受けやすい傾向にある。
これらのキャリアの平均粒径は通常１０〜１００μｍ、好ましくは３０〜６０μｍである。
また、トナーとキャリアとの混合割合は、一般にキャリア１００質量部に対しトナー０．５〜７．０質量部程度が適当である。
【０１６８】
次に、本発明を適用した更に具体的な実施例及び比較例について説明する。
【０１６９】
〔中間転写ベルト１０〕
中堅転写ベルトは、以下のＩ１、Ｉ２の２種類を用いた。
（１）中間転写ベルトＩ１＜実施例＞
２フッ化ポリビニリデン（ＰＶＤＦ）：１００質量部に対してカーボンブラック：１８質量部と、分散剤：３質量部と、トルエン：４００質量部とを均一に分散させた分散液に円筒形の型を浸け１０［ｍｍ／ｓｅｃ］で静かに引き上げ、室温にて乾燥させて７５［μｍ］厚のＰＶＤＦの均一な膜を形成した。そして、この膜が形成されている型を再び上記分散液に浸け１０［ｍｍ／ｓｅｃ］で静かに引き上げ、室温にて乾燥させ１５０［μｍ］厚のＰＶＤＦ膜からなる下層を形成した。
これに、ポリウレタンプレポリマー：１００質量部と、硬化剤（イソシアネート）：３質量部と、カーボンブラック：２０質量部と、分散剤：３質量部と、メチルエチルケトン（ＭＥＫ）：５００質量部とを均一分散させた分散液に、１５０［μｍ］厚の下層が形成されている型を浸け、３０［ｍｍ／ｓｅｃ］で静かに引き上げた後、自然乾燥した。この操作を繰り返し行って１５０［μｍ］厚のＰＶＤＦからなる下層に、１５０［μｍ］のウレタンポリマーからなる弾性層を被覆した。
更に、ポリウレタンプレポリマー：１００質量部と、硬化剤（イソシアネート）：３質量部と、ＰＴＦＥ微粉末粉体：５０質量部と、分散剤：４質量部と、ＭＥＫ：５００質量部とを均一分散させた分散液に、下層、弾性層が形成されている型を浸け、３０［ｍｍ／ｓｅｃ］で静かに引き上げた後、自然乾燥した。この操作を繰り返し行い、５［μｍ］厚のＰＴＦＥ膜からなるウレタンポリマー製の表層を被覆した。
最後に、これら３層からなるベルト膜を室温で乾燥後、１３０［℃］で２時間の架橋を行って、基層１１＝１５０［μｍ］厚、弾性層１２＝１５０［μｍ］厚、コート層１３＝５［μｍ］厚からなる３層構造の中間転写ベルトＩ１を製造した。
【０１７０】
（２）中間転写ベルトＩ２＜比較例＞
エチレン−テトラフルオロエチレン共重合体に、カーボンブラックを分散し、溶融混練、押し出し成型にて作製したシームレスベルトに、ポリフッ化ビリニデンをスプレー塗布して中間転写ベルトＩ２を得た。この中間転写ベルトＩ２は、表面に弾性を有しないため、本発明に適用しないものとして比較例に使用した。
【０１７１】
〔トナー〕
トナーは、母体粒子に添加剤Ｔｃを外添してなるものを用いた。各トナーは、母体粒子１００質量部に対してそれぞれ異なる添加剤Ｔｃを１．４質量部添加し、下の表１に示すＴ１〜Ｔ１７のトナーを得た。以下に、これらのトナーの製造に用いた母体粒子、添加剤Ｔｃについての詳細を説明する。
【０１７２】
１、母体粒子
母体粒子は、下記結着樹脂Ｔａ、着色剤Ｔｂ、及び帯電制御剤を含有してなるものを使用している。
ａ、結着樹脂Ｔａ
ポリエステル樹脂：１００質量部
（ポリオキシプロピレン−（２．２）−２，２−ビス（４−ヒドロキシフェニル）プロパン、ポリオキシエチレン−（２．１）−２，２−ビス（４−ヒドロキシフェニル）プロパン、テレフタル酸、フマル酸から合成されたポリエステル樹脂、Ｔｇ：６２℃、軟化点：１０６℃）
ｂ、着色剤Ｔｂ
イエロートナー用顔料:７．０質量部
（ジスアゾイエロー顔料：C.I.Pigment Yellow  17）
マゼンタトナー用顔料：７．０質量部
（キナクリドン系マゼンタ顔料：C.I.Pigment Red  122）
シアントナー用顔料：３．５質量部
（銅フタロシアニンブルー顔料：C.I.Pigment Blue  15：3）
ブラックトナー用顔料：６．０質量部
（カーボンブラック：C.I.Pigment Black  7）
ｃ、帯電制御剤
サリチル酸誘導体亜鉛塩：２．５質量部
【０１７３】
上記材料を、色毎にヘンシェルミキサーにて混合したのち、１４０℃に加熱した２軸混練機にて溶融混練した。混練物を水冷後、カッターミルで粗粉砕し、ジェット気流を用いた微粉砕機で粉砕。その後、風力分級装置を用いて各色の母体粒子を得た。
【０１７４】
２、添加剤Ｔｃ
添加剤Ｔｃは、Ｔ１〜Ｔ１７のトナーによって異なるものを用いている。それぞれのトナーＴ１〜Ｔ１７に用いた添加剤ＴｃであるシリカＡ〜シリカＱを表１に示す。
【表１】
0004749081.tif 000005
尚、表１中のシリカＫ，Ｌ，Ｏ，Ｐは、比表面積が本発明の範囲から外れており、シリカＭ，Ｎ，Ｏ，Ｐは、嵩密度が本発明の範囲から外れている。シリカＱは、シリカを疎水化処理することなく添加剤として使用するものである。従って、シリカＫ〜Ｑは、本発明に適用しないトナーの添加剤Ｔｃとして比較例に用いるものである。
【０１７５】
これらのトナーの製造方法を説明する。上記母体粒子と各添加剤シリカＡ〜シリカＱとをヘンシェルミキサーにて、攪拌羽根先端周速が２０ｍ／ｓｅｃになるように設定して３００秒間混合を行い、その後、さらに目開き１００μｍの篩により風篩を行い、重量平均径が６．３〜６．８μｍのトナーを得た。得られたトナーは、それぞれ、添加剤シリカＡ〜シリカＱの種類によってトナーＴ１〜Ｔ１７となる。
【０１７６】
ここで、トナーの粒度分布は種々の方法で測定可能であるが、本例においてはコールターマルチサイザーを用いて行なった。即ち、測定装置としてはコールターマルチサイザーIIｅ型（ベックマン・コールター社製）を用い、個数分布、体積分布を出力するインターフェイス(日科機社製)及びパーソナルコンピューターを接続し、電解液は１級塩化ナトリウムを用いて１％ＮａＣｌ水溶液を調製した。
測定法としては、前記電解水溶液１００〜１５０ｍｌ中に分散剤として界面活性剤、好ましくはアルキルベンゼンスルフォン酸塩を０．１〜５ｍｌ加え、更に測定試料を２〜２０ｍｇ加え、超音波分散器で約１〜３分の分散処理を行った。さらに、別のビーカーに電解水溶液１００〜２００ｍｌを入れ、その中に前記サンプル分散液を所定の濃度になるように加え、前記コールターマルチサイザーIIｅ型によりアパーチャーとして１００μｍアパーチャーを用い、５０，０００個の粒子の平均を測定することにより行った。
【０１７７】
次に、本実施形態に用いた磁性キャリアＣについて説明する。
〔磁性キャリアＣ〕
芯材：
・Ｃｕ−Ｚｎフェライト粒子（重量平均径：４５μｍ）5000質量部
コート材：
・トルエン                                        450質量部
・シリコーン樹脂ＳＲ２４００
(東レ・ダウコーニング・シリコーン製、不揮発分50％)450質量部
・アミノシランＳＨ６０２０
（東レ・ダウコーニング・シリコーン製）              10質量部
・カーボンブラック                                  10質量部
上記コート材を１０分間スターラーで分散してコート液を調整し、このコート液と芯材を流動床内に回転式底板ディスクと攪拌羽根を設けた、旋回流を形成させながらコートを行うコーティング装置に投入して、当該コート液を芯材上に塗布した。さらに、得られたキャリアを電気炉で２５０℃で２時間焼成を行い、膜厚が０．５μｍの製造例のキャリアを得た。
【０１７８】
〔二成分現像剤〕
上記トナー（Ｔ１〜Ｔ１７）各５質量部と、上記製造例のキャリア９５質量部とをターブラーミキサーで混合し、トナー濃度が５％の現像剤を得た。
【０１７９】
以上のように、２種類の中間転写ベルトＩ１，Ｉ２と、１７種類のトナーＴ１〜Ｔ１７とのうち、本発明の実施例としては全て中間転写ベルトＩ１を用い、トナーのみをトナーＴ１〜トナーＴ１０の１０種類に変化させてそれぞれ実施例１乃至実施例１０とした。比較例としては、中間転写ベルトＩ２とトナーＴ１を用いたものを比較例１、他は中間転写ベルトＩ１とトナーＴ１１〜トナーＴ１７を用いたものを比較例２〜８とした。
これら実施例１〜１０と比較例１〜８とを図1示す複写機にそれぞれセットし、常温／常湿の環境下において１００，０００枚の連続複写を行った。その結果によって以下に示す各種項目を以下の基準によって５段階でランク付けの評価を行った。
〔評価の基準〕
◎：非常に良好なレベル
○：良好なレベル
□：一般的なレベル
△：実用上は問題のないレベル
×：実用上問題があるレベル
この評価基準に沿って実施例及び比較例を評価した結果を後に表２で示す。
【０１８０】
〔評価項目〕
１、耐久性
耐久性の評価は、経時のベタ部の画像濃度をＸ−Ｒｉｔｅ９３８により測定し、５０，０００枚連続複写後における画像濃度の初期の画像濃度に対する低下の程度により評価した。ここで、耐久性は、初期の画像濃度に対して画像濃度が低下しているほど、耐久性が低下していると判断する。
具体的な評価法は、本実施形態の画像濃度の値を、画像濃度によってトナーの耐久性をランク付けした表に照らし合わせ、それぞれの耐久性をランク付けすることによって行った。
【０１８１】
２、転写中抜け
転写中抜けの評価は、初期と１００，０００枚連続複写後に、１ドットの細線を出力した時の画像を２００倍レンズを搭載したマイクロスコープＶＨ−５９１０（キーエンス社製）にて観察し、その視野中における１ドットの細線の転写中抜けの程度を目視にて評価基準と照らし合わせ、それぞれの転写中抜けをランク付けすることによって行った。
【０１８２】
３、フィルミング
フィルミングの評価は、１００，０００枚連続複写後に、感光体及び中間転写体等のフィルミングの程度を目視にて評価基準と照らし合わせ、それぞれのフィルミングをランク付けすることによって行った。
【０１８３】
【表２】
0004749081.tif 000006
表２の結果を考察する。
表２の結果より、全ての実施例１〜１０で、転写中抜け、フィルミング、耐久性いずれも「◎」「○」又は「□」であり、一般的なレベル以上となる良好な結果が得られた。一方、比較例１〜８では、いずれかが「△」以下のレベルとなってしまった。
中間転写ベルト１０に弾性のないＩ２を用いた比較例１は、トナーがＴ１で、比表面積が１００ｍ２／ｇ、嵩密度が１５０ｇ／ｌと、いずれもより好適の範囲にある疎水化処理されたシリカを用いているのにもかかわらず、転写中抜け、フィルミング、耐久性いずれも「△」であり、弾性を有する中間転写ベルトＩ１で同じトナーを用いた実施例１に比較してかなり劣る結果となった。
【０１８４】
また、実施例１〜１０の中では、比表面積が８０ｍ２/ｇ以上１４０ｍ２/ｇ以下の範囲内である実施例１は、上限又は下限がその範囲外となっている実施例２，３に比較して転写中抜け、フィルミング、耐久性のいずれもより良好な結果が得られた。嵩密度が１２０ｇ／ｌ以上２００ｇ／ｌ以下の範囲内である請求項１は、上限又は下限がその範囲外となっている実施例４，５に比較してフィルミング、耐久性が良好であった。また、下限が範囲外となっている実施例４と比較すると、転写中抜けも良好であった。
【０１８５】
シリコーンオイルの２５°における動粘度が１０００ｍｍ２/ｓより大きい１５００ｍｍ２/ｓのものを用いたトナーＴ１０を用いた実施例１０は、動粘度が１０ｍｍ２/ｓ以上１０００ｍｍ２/ｓ以下の範囲にあるシリコーンオイルで疎水化処理されたシリカ用いている実施例７，８，９に比して転写中抜け、フィルミング、耐久性の全ての項目で好ましくない結果が出た。
【０１８６】
以上の結果より、中間転写ベルト１０に弾性のものを用い、現像剤を構成するトナーに、結着樹脂Ｔａと着色剤Ｔｂとからなる母体粒子に添加剤Ｔｃを外添してなり、かつ、該添加剤Ｔｃとして、比表面積が５０ｍ２/ｇ以上１８０ｍ２/ｇ以下、かつ、嵩密度が１００ｇ／ｌ以上２４０ｇ／ｌ以下の疎水化処理されたシリカを用いた実施例１乃至１０において、中間転写中抜け及びフィルミングを防止することができ、耐久性も良いことが明らかになった。
また、比表面積が８０ｍ２/ｇ以上１４０ｍ２/ｇ以下の範囲にある添加剤Ｔｃや、嵩密度が１２０ｇ／ｌ以上２００ｇ／ｌ以下の範囲にある添加剤Ｔｃを用いると、より効果的であることがわかった。
また、シリコーンオイルの２５°における動粘度が、１０ｍｍ２/ｓ以上１０００ｍｍ２/ｓ以下であるものでシリカの疎水化処理を行うと、この範囲外のシリコーンオイルで疎水化処理するのに比して転写中抜け、フィルミング、耐久性がそれぞれ向上することも分かった。
【０１８７】
尚、本実施形態においては、一次転写装置としてローラ状の転写ローラを一次転写ニップ部の真下に配置する直接印加方式のものを採用したが、一次転写ニップ部の真下から多少ずらした位置に配置する間接印加方式のものにも本発明を適用することができる。但し、複数の感光体ドラムを用いた本構成の複写機では、感光体ドラムが１つのものに比して大型化しやすいため、直接印加方式を採用した方が、装置の小型化に有効である。
【０１８８】
また、一次転写装置として、転写ローラを用いず導電性のブラシ形状のものや非接触のコロナチャージャなどを用いることも可能である。
【０１８９】
尚、上記実施形態は本発明を複写機に適用させた例であるが、複写機以外にも、例えばパソコンＰＣ等から画像データを受け取って印刷処理を行うカラープリンタ等、中間転写方式のカラー画像形成装置を用いたものであればたのものにも適用させることができる。
【０１９０】
また、本実施形態の複写機は、トナーとキャリアとからなる二成分現像剤を用いる構成であるが、トナーのみからなる一成分現像剤を用いて現像を行う複写機、プリンタなどの画像形成装置にも適用させることができるものである。
【図面の簡単な説明】
【０１９１】
【図１】実施形態に係る複写機の概略構成図。
【図２】プリンタ部の主要部拡大図。
【図３】タンデム画像形成装置の部分拡大図。
【図４】感光体ドラムとその近接部材とのレイアウトを示した斜視図。
【図５】感光体クリーニング装置内の回収スクリュウを示す斜視図。
【図６】実施形態にかかる中間転写ベルトの縦断面図。
【図７】トナーの構造を示す説明図。
【図８】従来の不具合点である画像の虫喰いを示した説明図。
【符号の説明】
【０１９２】
１０      中間転写ベルト
１７      ベルトクリーニング装置
１８Ｂｋ、１８Ｙ、１８Ｍ、１８Ｃ      画像形成ユニット
２０      タンデム画像形成装置
２２      ２次転写装置
２４      ２次転写ベルト
２５      定着装置
４０Ｂｋ、４０Ｙ、４０Ｍ、４０Ｃ      感光体ドラム
４２      給紙ローラ
６１Ｂｋ、６１Ｙ、６１Ｍ、６１Ｃ      現像ユニット
６２      一次転写装置
６３Ｂｋ、６３Ｙ、６３Ｍ、６３Ｃ      感光体クリーニング装置
６４      除電装置
６５      現像スリーブ
６６      攪拌部
６７      現像部
６８      スクリュ
７０      現像ケース
７１      トナー濃度センサ
７６      ファーブラシ
７７      金属製電界ローラ
１００    プリンタ部
２００    給紙部
３００    スキャナ部
４００    原稿搬送部原稿送付部
Ｔ        トナー
Ｔａ      結着樹脂
Ｔｂ      着色剤
Ｔｃ      添加剤
【図１】
0004749081.tif 000007
【図２】
0004749081.tif 000008
【図３】
0004749081.tif 000009
【図４】
0004749081.tif 000010
【図５】
0004749081.tif 000011
【図６】
0004749081.tif 000012
【図７】
0004749081.tif 000013
【図８】
0004749081.tif 000014